(57)【要約】【課題】金属ナノ粒子、樹脂および多価アルコールを含有する水系インクにおいて、水系インクの吐出安定性、ならびに形成される画像の光輝性、耐擦過性および耐水性を高め得る水系インクを提供すること。【解決手段】本発明は、金属ナノ粒子、上記金属ナノ粒子に吸着可能な高分子分散剤、アニオン性樹脂エマルション、および沸点が１５０℃以上３３０℃以下の水溶性有機溶媒を含むインクジェット法により吐出可能な水系インクに関する。上記水溶性有機溶媒の含有量は、上記水系インクの全質量に対して２０質量％以上５０質量％以下である。上記水溶性有機溶媒は、上記水溶性有機溶媒の全質量に対して１０質量％以上５０質量％以下の量の多価アルコールを含む。【選択図】なし【特許請求の範囲】
【請求項１】
金属ナノ粒子、前記金属ナノ粒子に吸着可能な高分子分散剤、アニオン性樹脂エマルション、および沸点が１５０℃以上３３０℃以下の水溶性有機溶媒を含むインクジェット法により吐出可能な水系インクにおいて、
前記水溶性有機溶媒の含有量は、前記水系インクの全質量に対して２０質量％以上５０質量％以下であり、
前記水溶性有機溶媒は、前記水溶性有機溶媒の全質量に対して１０質量％以上５０質量％以下の量の多価アルコールを含む、
水系インク。
【請求項２】
前記金属ナノ粒子、前記高分子分散剤および前記アニオン性樹脂エマルションの含有量の合計は、前記水系インクの全質量に対して１．０質量％以上２０質量％以下である、請求項１に記載の水系インク。
【請求項３】
前記アニオン性樹脂エマルションの含有量は、前記金属ナノ粒子および前記高分子分散剤の含有量の合計に対して、１．０質量％以上１５質量％以下である、請求項１または２に記載の水系インク。
【請求項４】
前記アニオン性樹脂エマルションのゼータ電位は−１００ｍＶ以上−５ｍＶ以下である、請求項１〜３のいずれか１項に記載の水系インク。
【請求項５】
前記アニオン性樹脂エマルションのゼータ電位は−９０ｍＶ以上−１０ｍＶ以下である、請求項１〜４のいずれか１項に記載の水系インク。
【請求項６】
請求項１〜５のいずれか１項に記載の水系インクの液滴をインクジェットヘッドのノズルから吐出して、基材に着弾させる工程を含む、画像形成方法。
【発明の詳細な説明】
【技術分野】
【０００１】
本発明は、水系インクおよび画像形成方法に関する。
【背景技術】
【０００２】
ラベル、パッケージ、公告印刷物および写真などの記録物に金属光沢を発現させる目的で、アルミニウム顔料およびパール顔料などが用いられている。これらの顔料は、インク組成物として、オフセット印刷、グラビア印刷およびスクリーン印刷などを含むアナログ印刷技術によって基材上に付与され、記録物中の金属光沢色を発する領域を形成する。
【０００３】
近年は、金属光沢色を発する領域をより高精細にした記録物を作製するため、金、銀および銅などの金属を含むナノサイズの粒子（以下、単に「金属ナノ粒子」ともいう。）を基材表面に付与して、上記金属ナノ粒子を含む金属光沢層を基材上に形成する方法が開発されている。
【０００４】
金属ナノ粒子を含有する水系インクは、インクジェットヘッドのノズル先端部における水系インクの乾燥による吐出安定性の低下を防止する湿潤剤（保湿剤）として、水溶性有機溶媒を含有する。上記水溶性有機溶媒としては、多価アルコールが用いられることがある。特許文献１には、水系インクが含有する水溶性有機溶媒の全質量に対して９３質量％以上１００質量％以下の多価アルコール（グリセリンまたはトリエチレングリコール）を含有する水系インクが具体的に記載されている。特許文献２には、系インクが含有する水溶性有機溶媒の全質量に対して８２質量％以上９２質量％以下の多価アルコール（プロピレングリコールまたは１，２−ヘキサンジオール）を含有する水系インクが具体的に記載されている。
【０００５】
金属ナノ粒子を含有する水系インクは、形成される画像の耐擦過性などを高めるため、定着樹脂を含有してもよい。特許文献３には、このような樹脂として、金属ナノ粒子との相互作用による形成される画像の鏡面光沢性の低下を抑制するため、ノニオン性樹脂エマルションを用いることが記載されている。特許文献４には、このような樹脂は、基材への接着性を考慮して選択されることが記載されている。
【先行技術文献】
【特許文献】
【０００６】
【特許文献１】特開２０１５−１９３７２１号公報
【特許文献２】特開２０１２−１０１４９１号公報
【特許文献３】特開２０１３−２０３９２３号公報
【特許文献４】特開２００４−１６１８５２号公報
【発明の概要】
【発明が解決しようとする課題】
【０００７】
金属ナノ粒子を含有するインクジェットインクにおいては、特許文献１および特許文献２などにも記載のように、保湿剤として多価アルコールを用いることがある。しかし、本発明者らの検討によると、特許文献３および特許文献４などに記載のように形成される画像の耐擦過性を高めるために樹脂を含有させた水系インクにおいて、さらに多価アルコールを含有させると、吐出安定性がかえって低下したり、形成される画像の光輝性（反射率）が低下したりすることがあった。一方で、水系インクに樹脂を含有させないと、形成される画像の耐擦過性および耐水性が十分には高まらなかった。
【０００８】
本発明は、上記課題に鑑みなされたものであり、金属ナノ粒子、樹脂および多価アルコールを含有する水系インクにおいて、水系インクの吐出安定性、ならびに形成される画像の光輝性、耐擦過性および耐水性を高め得る水系インク、および当該水系インクを用いた画像形成方法を提供することを、その目的とする。
【課題を解決するための手段】
【０００９】
上記課題は以下の手段により解決されるものである。
［１］金属ナノ粒子、前記金属ナノ粒子に吸着可能な高分子分散剤、アニオン性樹脂エマルション、および沸点が１５０℃以上３３０℃以下の水溶性有機溶媒を含むインクジェット法により吐出可能な水系インクにおいて、前記水溶性有機溶媒の含有量は、前記水系インクの全質量に対して２０質量％以上５０質量％以下であり、前記水溶性有機溶媒は、前記水溶性有機溶媒の全質量に対して１０質量％以上５０質量％以下の量の多価アルコールを含む、水系インク。
［２］前記金属ナノ粒子、前記高分子分散剤および前記アニオン性樹脂エマルションの含有量の合計は、前記水系インクの全質量に対して１．０質量％以上２０質量％以下である、［１］に記載の水系インク。
［３］前記アニオン性樹脂エマルションの含有量は、前記金属ナノ粒子および前記高分子分散剤の含有量の合計に対して、１．０質量％以上１５質量％以下である、［１］または［２］に記載の水系インク。
［４］前記アニオン性樹脂エマルションのゼータ電位は−１００ｍＶ以上−５ｍＶ以下である、［１］〜［３］のいずれかに記載の水系インク。
［５］前記アニオン性樹脂エマルションのゼータ電位は−９０ｍＶ以上−１０ｍＶ以下である、［１］〜［４］のいずれかに記載の水系インク。
［６］［１］〜［５］のいずれかに記載の水系インクの液滴をインクジェットヘッドのノズルから吐出して、基材に着弾させる工程を含む、画像形成方法。
【発明の効果】
【００１０】
本発明により、金属ナノ粒子、樹脂および多価アルコールを含有する水系インクにおいて、水系インクの吐出安定性、ならびに形成される画像の光輝性、耐擦過性および耐水性を高め得る水系インク、および当該水系インクを用いた画像形成方法が提供される。
【発明を実施するための形態】
【００１１】
本発明者らは上記課題に鑑み鋭意検討を行い、金属ナノ粒子および樹脂を含有する水系インクが多価アルコールをさらに含有すると、多価アルコールが金属ナノ粒子の表面に吸着し、インク中の分散安定性を低下させることにより、吐出安定性および形成される画像の光輝性が低下することを見出した。
【００１２】
上記現象の機構は定かでないが以下のような要因が考えられる。つまり、多価アルコールは、金属ナノ粒子の表面に吸着し、金属ナノ粒子の表面電荷同士の反発を小さくして金属ナノ粒子同士を凝集させやすくすると考えられる。
【００１３】
また、多価アルコールは、分子内に有するひとつのヒドロキシ基で１つの金属ナノ粒子に吸着し、別のヒドロキシ基で別の金属ナノ粒子に吸着すると、当該多価アルコールを架橋点とする金属ナノ粒子の架橋構造を形成し得る可能性を潜在的に有することも要因として考えられる。
【００１４】
多価アルコールは、これらの作用により、金属ナノ粒子同士を凝集させやすくして、インクジェットヘッドのノズルが凝集した金属ナノ粒子で詰まることによる吐出安定性（分散安定性）の低下や、形成された画像中での金属ナノ粒子の分布にかたよりが生じることによる光輝性の低下を、生じさせやすくすると考えられる。
【００１５】
上記知見に基づき、本発明者らは、金属ナノ粒子および樹脂エマルションを含有する水系インクが含有する多価アルコールの量を、上記作用による吐出安定性（分散安定性）および光輝性の低下を抑制し得る程度に抑制することで、吐出安定性が十分に高く、かつ形成される画像の光輝性も高め得る水系インクとし得ることを見出し、さらに検討および研究を重ね、本発明を完成させた。
【００１６】
１．水系インク
上記着想に基づく本発明の一態様は、金属ナノ粒子、前記金属ナノ粒子に吸着可能な高分子分散剤、アニオン性樹脂エマルション、および水溶性有機溶媒を含むインクジェット法により吐出可能な水系インクに関する。上記水溶性有機溶媒は、沸点が１５０℃以上３３０℃以下の水溶性有機溶媒を含む。上記水溶性有機溶媒の含有量は、上記水系インクの全質量に対して２０質量％以上５０質量％以下である。上記水溶性有機溶媒は、上記水溶性有機溶媒の全質量に対して１０質量％以上５０質量％以下の量の多価アルコールを含む。
【００１７】
１−１．金属ナノ粒子
金属ナノ粒子は、ナノサイズの金属粒子である。
【００１８】
金属ナノ粒子を形成する金属は、金属光沢層を形成したときに金属光沢を発現するものであればよい。
【００１９】
上記金属の例には、金、銀、銅、ニッケル、パラジウム、白金、アルミニウム、亜鉛、クロム、鉄、コバルト、モリブデン、ジルコニウム、ルテニウム、イリジウム、タンタル、水銀、インジウム、スズ、鉛、およびタングステンなどが含まれる。これらのうち、高い光沢を発現可能であり、かつ、安価であることから、金、銀、銅、ニッケル、コバルト、スズ、鉛、クロム、亜鉛およびアルミニウムが好ましく、金、銀、銅、スズ、クロム、鉛およびアルミニウムがより好ましく、金および銀がさらに好ましく、銀が特に好ましい。これらの金属は、１種を単独で、または２種類以上を合金または混合物として用いることができる。また、金属の種類または組成が異なる２種類以上の金属ナノ粒子を組み合わせて用いてもよい。金属ナノ粒子は、これらの金属を主成分とすればよく、不可避的に含まれる他の成分を微量に含んでいてもよいし、分散安定性を高めるためにクエン酸などで表面処理されていてもよい。また、これらの金属は、酸化物を含有してもよい。
【００２０】
金属ナノ粒子の平均粒子径は特に限定されないが、金属光沢層を作製するための組成物中での分散安定性および保存安定性を高める観点からは、３ｎｍ以上１００ｎｍ以下であることが好ましく、１５ｎｍ以上５０ｎｍ以下であることがより好ましい。金属ナノ粒子の平均粒子径は、動的光散乱法に基づく粒子径分布測定装置を使用して求めた体積平均粒子径とすることができる。
【００２１】
水系インク中の上記金属ナノ粒子の含有量は特に限定されないが、水系インクの吐出安定性（分散安定性）および金属ナノ粒子の基材への密着性を十分に高める観点からは、水系インクの全質量に対して１質量％以上２０質量％以下であることが好ましく、２質量％以上１８質量％以下であることがより好ましく、４質量％以上１５質量％以下であることがさらに好ましい。
【００２２】
１−２．高分子分散剤
上記高分子分散剤は、上記金属ナノ粒子の表面に吸着可能な吸着基および親水性の構造を有する化合物である。
【００２３】
上記高分子分散剤は、金属ナノ粒子の表面に吸着するための吸着基を有する。上記吸着基は、金属粒子の表面に対して強い吸着力を有する官能基であればよい。上記吸着基の例には、第１級〜３級アミノ基、第４級アンモニウム基、塩基性窒素原子を有する複素環基、ヒドロキシル基、カルボニル基、カルボキシル基、リン酸基、スルホン酸基、およびチオール基などが含まれる。高分子分散剤は、これらの吸着基を有することにより、金属ナノ粒子の保護コロイドとして十分な性能を発揮することができる。高分子分散剤は、酸価を有することが好ましい。酸価を有する高分子分散剤の例には、吸着基または官能基として、カルボキシル基、リン酸基、およびスルホン酸基などを有する高分子分散剤が含まれる。上記酸性基は、カルボキシル基またはリン酸基が好ましく、カルボキシル基がより好ましい。
【００２４】
高分子分散剤を構成する樹脂は、親水性モノマーの単独重合体または共重合体が好ましい。親水性モノマーの共重合体は、親水性モノマーと疎水性モノマーとの共重合体であってもよい。
【００２５】
親水性モノマーの例には、カルボキシル基または酸無水物基を含有するモノマー（（メタ）アクリル酸、マレイン酸などの不飽和多価カルボン酸、ならびに無水マレイン酸など）、ならびにアルキレンオキサイド変性（メタ）アクリル酸エステルモノマー（エチレンオキサイド変性（メタ）アクリル酸アルキルエステルなど）などが含まれる。なお、本発明において、（メタ）アクリルとは、アクリルおよびメタクリルの双方またはいずれかを意味する。
【００２６】
疎水性モノマーの例には、（メタ）アクリル酸メチルおよび（メタ）アクリル酸エチルなどの（メタ）アクリル酸エステル系モノマー、スチレン、α−メチルスチレンおよびビニルトルエンなどのスチレン系モノマー、エチレン、プロピレン、および１−ブテンなどのα−オレフィン系モノマー、ならびに、酢酸ビニルおよび酪酸ビニルなどのカルボン酸ビニルエステル系モノマーなどが含まれる。
【００２７】
高分子分散剤は、共重合体である場合、ランダム共重合体、交互共重合体、ブロック共重合体およびくし型共重合体などとすることができる。中でも、金属ナノ粒子の分散性をより高める観点からは、高分子分散剤は、くし型ブロック共重合体であることが好ましい。
【００２８】
くし型ブロック共重合体とは、主鎖を形成する直鎖状のポリマーと、主鎖を構成するモノマー由来の構成単位に対してグラフト重合した別の種類のポリマーとを含むコポリマーを意味する。くし型ブロック共重合体の好ましい例には、主鎖が（メタ）アクリル酸エステル由来の構造単位を含み、かつ、側鎖がポリアルキレンオキサイド基（エチレンオキサイド-プロピレンオキサイド共重合基などを含む長鎖ポリアルキレンオキサイド基）を含む、くし型ブロック共重合体が含まれる。くし型ブロックコポリマーは、グラフト重合した側鎖が立体障害を生じるため、金属ナノ粒子同士の凝集をより高度に抑制しうる。それにより、金属ナノ粒子の分散性が高まるので、凝集した金属ナノ粒子による吐出不良をより抑制しやすい。
【００２９】
また、上記高分子分散剤は、酸価が１ｍｇＫＯＨ／ｇ以上１００ｍｇＫＯＨ／ｇ以下であることが好ましい。上記酸価が１ｍｇＫＯＨ／ｇ以上であると、高分子分散剤は親水性の傾向を有するため、水系インク中での金属ナノ粒子の分散性を高めることができ、水系インクの吐出安定性（分散安定性）もより高めることができる。一方で、上記酸価が１００ｍｇＫＯＨ／ｇ以下であると、インクジェットヘッド中で上記高分子分散剤が膨潤することによる、インクジェットヘッドからの吐出安定性（分散安定性）の顕著な低下を抑制することもできる。上記観点からは、上記高分子分散剤の酸価は３ｍｇＫＯＨ／ｇ以上８０ｍｇＫＯＨ／ｇ以下であることが好ましく、５ｍｇＫＯＨ／ｇ以上６０ｍｇＫＯＨ／ｇ以下であることがより好ましく、７ｍｇＫＯＨ／ｇ以上５０ｍｇＫＯＨ／ｇ以下であることがさらに好ましい。
【００３０】
高分子分散剤の酸価は、中和滴定法などの化学量論的手法を用いて分散剤の酸価をＪＩＳ  Ｋ  ００７０に準じて測定すればよい。また、フーリエ変換赤外分光光法（ＦＴ−ＩＲ）、１Ｈ−ＮＭＲおよびガスクロマトグラフィー−質量分析法（ＧＣ／ＭＳ）によって分散剤の種類を特定してもよい。
【００３１】
上記高分子分散剤は、分子内にポリアルキレンオキサイド構造を有することが好ましく、上述した、側鎖にポリアルキレンオキサイド基を有するくし形ブロック共重合体であることがより好ましい。ポリアルキレンオキサイド構造は、立体障害により金属ナノ粒子の凝集性を適度に低下させる。これにより、水系インク（または水系インク中の金属ナノ粒子）は、基材上で適度に濡れ広がり、より平滑で光沢の高い画像を形成できると考えられる。
【００３２】
上記ポリアルキレンオキサイド構造は、炭素数３以上６以下のポリアルキレンオキサイド構造（ポリエチレンオキサイド構造、ポリプロピレンオキサイド構造およびポリブチレンオキサイド構造）であることが好ましい。高分子分散剤は、ポリアルキレンオキサイド構造を１分子あたり３個以上８０個以下有することが好ましい。
【００３３】
高分子分散剤は、重量平均分子量が１０００以上１０００００以下であることが好ましく、２０００以上５００００以下であることがより好ましい。
【００３４】
市販の高分子分散剤の例には、ＤＩＳＰＥＲＢＹＫ−１０２、ＤＩＳＰＥＲＢＹＫ−１８７、ＤＩＳＰＥＲＢＹＫ−１９０、ＤＩＳＰＥＲＢＹＫ−１９１、ＤＩＳＰＥＲＢＹＫ−１９４Ｎ、ＤＩＳＰＥＲＢＹＫ−１９９、ＤＩＳＰＥＲＢＹＫ−２０１５、およびＤＩＳＰＥＲＢＹＫ−２０６９（いずれもビックケミー社製、「ＤＩＳＰＥＲＢＹＫ」は同社の登録商標）、ＥＦＫＡ  ６２２０（ＢＡＳＦ社製、「ＥＦＫＡ」は同社の登録商標）、ならびにソルスパース３２０００、ソルスパース４４０００、ソルスパース４６０００（ルーブリゾール社製）、フローレンＴＧ−７５０Ｗ（共栄社化学社製）などが含まれる。
【００３５】
水系インク中の上記高分子分散剤の含有量は特に限定されないが、水系インク中での金属ナノ粒子の分散性および基材への密着性を十分に高める観点からは、金属ナノ粒子の総質量に対して、１質量％以上１５質量％以下であることが好ましく、２質量％以上１０質量％以下であることがより好ましく、３質量％以上８質量％以下であることがさらに好ましい。
【００３６】
１−３．アニオン性樹脂エマルション
アニオン性樹脂エマルションは、アニオン性樹脂の分散体である。アニオン性樹脂エマルションは、定着樹脂として作用して、金属ナノ粒子の基材への密着性を高め得る。
【００３７】
アニオン性樹脂は、カチオン性樹脂とは異なり、金属ナノ粒子との相互作用が生じにくく、アニオン性樹脂を介在した金属ナノ粒子の凝集が生じにくい。そのため、定着樹脂としてアニオン性樹脂を用いると、金属ナノ粒子が凝集することによる水系インクの吐出安定性（分散安定性）の低下を抑制できる。
【００３８】
また、アニオン性樹脂は、基材上でカチオン性の凝集剤と反応させて架橋させることで、成膜してなる塗膜の耐擦過性をより高めることができる。また、アニオン性樹脂は、金属ナノ粒子との間での凝集物をカチオン性樹脂よりも生成しにくいため、塗膜の密度をより高めて、塗膜の耐擦過性および耐水性をより高めることができる。
【００３９】
また、アニオン性樹脂は、ノニオン性樹脂よりも静電反発が大きいため、ノニオン性樹脂を含む水系インクよりも、インク中での分散性が長期にわたり安定しやすい。
【００４０】
また、エマルションを形成する樹脂は、水への溶解性が低い。そのため、定着樹脂としてアニオン性樹脂エマルションを用いると、形成される画像の耐水性も高めることができる。
【００４１】
上記アニオン性樹脂は、高分子分散剤との親和性が高い樹脂であることが好ましく、（メタ）アクリル樹脂、ウレタン樹脂、ポリオレフィン樹脂、ポリエステル樹脂、ポリ塩化ビニル樹脂（例えばポリ塩化ビニル重合体、塩化ビニル−塩化ビニリデン共重合体）、エポキシ樹脂、ポリシロキサン樹脂、フッ素樹脂、スチレン共重合体（例えばスチレン−ブタジエン共重合体、スチレン−（メタ）アクリル酸エステル共重合体等）、および酢酸ビニル共重合体（例えばエチレン−酢酸ビニル共重合体等）などから適宜選択して使用することができる。形成される画像の耐水性をより高める観点からは、上記アニオン性樹脂は、（メタ）アクリル樹脂、ウレタン樹脂、ポリオレフィン樹脂、ポリエステル樹脂、ポリ塩化ビニル樹脂、エポキシ樹脂、ポリシロキサン樹脂、フッ素樹脂、スチレン共重合体、および酢酸ビニル共重合体などから選択されることが好ましく、ウレタン樹脂および（メタ）アクリル樹脂から選択されることが好ましい。
【００４２】
上記水系溶媒は、Ｎ−メチルピロリドン（ＮＭＰ）およびプロピレングリコールジメチルエーテル（ＤＭＰＤＧ）等を含む有機溶媒と水との混合溶媒とすることができる。
【００４３】
（メタ）アクリル樹脂は、高分子乳化剤（ｂ３）を含む水溶液中で、モノマー（ｂ１）を、水溶性開始剤（ｂ２）を用いて重合させたものとすることができる。
【００４４】
上記モノマー（ｂ１）の例には、メチル（メタ）アクリレート、およびエチル（メタ）アクリレートなどを含む（メタ）アクリル酸アルキルエステル、メトキシブチル（メタ）アクリレートなどを含む（メタ）アクリル酸アルコキシアルキルエステル、スチレンおよびα−メチルスチレンなどを含む芳香族ビニル化合物、ビニルトリエトキシシランなどを含む加水分解性シラン基含有ビニル化合物、ならびに、Ｎ−メチロールアクリルアミドなどを含む（メタ）アクリルアミド化合物などが含まれる。
【００４５】
上記水溶性開始剤（ｂ２）の例には、過硫酸ナトリウム、過硫酸カリウム、および過硫酸アンモニウム等が含まれる。
【００４６】
上記高分子乳化剤（ｂ３）は、水溶性樹脂であればよく、カルボキシル基含有ポリマーを用いることができる。上記カルボキシル基含有ポリマーは、カルボキシ基含有不飽和モノマーの単独重合体またはカルボキシ基含有不飽和モノマーと他のモノマーとの共重合体である。上記カルボキシ基含有不飽和モノマーの例には、（メタ）アクリル酸が含まれる。カルボキシ基含有不飽和モノマーと共重合可能なモノマーの例には、モノマー（ｂ）と同様のものが含まれる。
【００４７】
アニオン性樹脂エマルションの平均粒径は、１０ｎｍ以上２００ｎｍ以下であることが好ましく、３０ｎｍ以上１００ｎｍ以下であることがよりより好ましい。アニオン性樹脂エマルションの平均粒子径は、動的光散乱法に基づく粒子径分布測定装置を使用して求めた体積平均粒子径とすることができる。
【００４８】
また、水系インク中のアニオン性樹脂エマルションの分散安定性をより高めて、水系インクの吐出安定性および保存安定性を高める観点からは、アニオン性樹脂エマルションのゼータ電位は−１００ｍＶ以上−５ｍＶ以下であることが好ましく、−９０ｍＶ以上−１０ｍＶ以下であることがより好ましい。アニオン性樹脂エマルションのゼータ電位は、電気泳動光散乱法に基づくゼータ電位測定装置を使用して５００個のアニオン性樹脂エマルションについて求めたゼータ電位の平均値とすることができる。アニオン性樹脂エマルションのゼータ電位は、アニオン性樹脂エマルションを調製する際の塩濃度、界面活性剤量および攪拌強度などを公知の方法により適宜変更して、所望の値に調製することができる。
【００４９】
なお、水系インク中の全固形分量は、水系インクの全質量に対して１．０質量％以上２０質量％以下であることが好ましい。上記固形分量が２０質量％以下であると、水系インクの吐出安定性がより高まる。上記固形分量が１．０質量％以上であると、水系インク中に十分な量の金属ナノ粒子およびアニオン性樹脂エマルションが水系インクに含まれるため、形成される画像の光輝性、耐擦過性および耐水性がより高まる。上記観点から、全固形分量は、水系インクの全質量に対して３質量％以上１５質量％以下であることがより好ましく、５質量％以上１３質量％以下であることがさらに好ましい。
【００５０】
なお、水系インク中の全固形分量は、水系インク中の金属ナノ粒子、高分子分散剤およびアニオン性樹脂エマルション（固形分量）の含有量の合計とすることができる。
【００５１】
水系インク中のアニオン性樹脂エマルションの固形分量は、金属ナノ粒子および高分子分散剤を合計した全質量に対して、１．０質量％以上１５質量％以下であることが好ましい。上記固形分量が１．０質量％以上だと、形成される画像の耐擦過性および耐水性をより高めることができる。上記固形分量が１５質量％以下だと、形成される画像の光輝性（反射率）をより高めることができる。上記観点から、水系インク中のアニオン性樹脂エマルションの固形分量は、金属ナノ粒子および高分子分散剤を合計した全質量に対して１．０質量％以上１５質量％以下であることが好ましく、３質量％以上１３質量％以下であることがより好ましく、５質量％以上１２質量％以下であることがさらに好ましい。
【００５２】
１−４．水溶性有機溶媒
水溶性有機溶媒は、水系インクの保湿剤または粘度調整などに用いられている、沸点が１５０℃以上３３０℃以下である任意の水溶性有機溶媒とすることができる。
【００５３】
上記水溶性有機溶媒の例には、多価アルコール、多価アルコール誘導体、アルコール、アミド、ケトン、ケトアルコール、エーテル、含窒素溶剤、含硫黄溶剤、炭酸プロピレン、炭酸エチレン、および１，３−ジメチル−２−イミダゾリジノンなどが含まれる。
【００５４】
前記多価アルコールの例には、グリセリン、エチレングリコール、ジエチレングリコール、プロピレングリコール、ブチレングリコール、ヘキシレングリコール、トリエチレングリコール、ポリエチレングリコール、ジプロプレングリコール、トリプロピレングリコール、ポリプロピレングリコール、トリメチロールプロパン、１，３−ブタンジオール、１，５−ペンタンジオール、および１，２，６−ヘキサントリオールなどが含まれる。
【００５５】
前記多価アルコール誘導体の例には、エチレングリコールモノメチルエーテル、エチレングリコールモノエチルエーテル、エチレングリコール−ｎ−プロピルエーテル、エチレングリコール−ｎ−ブチルエーテル、ジエチレングリコールモノメチルエーテル、ジエチレングリコールモノエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールモノメチルエーテル、トリエチレングリコールモノエチルエーテル、トリエチレングリコール−ｎ−プロピルエーテル、トリエチレングリコール−ｎ−ブチルエーテル、プロピレングリコールモノメチルエーテル、プロピレングリコールモノエチルエーテル、プロピレングリコール−ｎ−プロピルエーテル、プロピレングリコール−ｎ−ブチルエーテル、ジプロピレングリコールモノメチルエーテル、ジプロピレングリコールモノエチルエーテル、ジプロピレングリコール−ｎ−プロピルエーテル、ジプロピレングリコール−ｎ−ブチルエーテル、トリプロピレングリコールモノメチルエーテル、トリプロピレングリコールモノエチルエーテル、トリプロピレングリコール−ｎ−プロピルエーテル、およびトリプロピレングリコール−ｎ−ブチルエーテルなどが含まれる。
【００５６】
前記アルコールの例には、メチルアルコール、エチルアルコール、ｎ−プロピルアルコール、イソプロピルアルコール、ｎ−ブチルアルコール、ｓｅｃ−ブチルアルコール、イソブチルアルコール、ｔｅｒｔ−ブチルアルコール、およびベンジルアルコールなどが含まれる。
【００５７】
上記アミドの例には、ジメチルホルムアミド、およびジメチルアセトアミドなどが含まれる。
【００５８】
上記ケトンの例には、アセトンなどが含まれる。
【００５９】
上記ケトアルコールの例には、ジアセトンアルコールなどが含まれる。
【００６０】
上記エーテルの例には、テトラヒドロフラン、およびジオキサンなどが含まれる。
【００６１】
上記窒素溶剤の例には、ピロリドン、２−ピロリドン、Ｎ−メチル−２−ピロリドン、シクロヘキシルピロリドン、およびトリエタノールアミンなどが含まれる。
【００６２】
上記含硫黄溶剤の例には、チオジエタノール、チオジグリコール、チオジグリセロール、スルホラン、およびジメチルスルホキシドなどが含まれる。
【００６３】
沸点が１５０℃以上３３０℃以下である水溶性有機溶媒は、インクジェットヘッドのノズルなどで揮発しにくく、インクの保湿性を高めて吐出安定性（保湿性）を高めることができる。
【００６４】
水溶性有機溶媒の含有量は、水系インクの全質量に対して２０質量％以上５０質量％以下である。上記含有量が２０質量％以上だと、多価アルコールの量が後述する範囲であったとしても、インクの吐出安定性（保湿性）を高めることができる。上記含有量が５０質量％以下だと、比誘電率が水よりも低い水溶性有機溶媒によって金属ナノ粒子や高分子分散剤の表面電荷による静電反発が弱まることによる、分散安定性の低下を抑制し、水系インクの吐出安定性（分散安定性）および形成される画像の光輝性を高めることができる。上記観点から、水溶性有機溶媒の含有量は、水系インクの全質量に対して２０質量％以上５０質量％以下であることが好ましく、２６質量％以上４５質量％以下であることがより好ましく、３０質量％以上４０質量％以下であることがさらに好ましい。
【００６５】
水溶性有機溶媒は、多価アルコールを含む。多価アルコールは、特に保湿性能が高いため、水溶性有機溶媒の量を水系インクの全質量に対して５０質量％以下としても、インクの吐出安定性（保湿性）をより高めることができる。
【００６６】
多価アルコールの含有量は、水溶性有機溶媒の全質量に対して１０質量％以上５０質量％以下である。上記含有量が１０質量％以上だと、水溶性有機溶媒の量が上述した範囲であったとしても、インクの吐出安定性（保湿性）を高めることができる。上記含有量が５０質量％以下だと、多価アルコールが金属ナノ粒子の表面に吸着することによる、インクの吐出安定性（分散安定性）の低下および形成される画像の光輝性の低下を抑制することができる。上記観点から、多価アルコールの含有量は、水溶性有機溶媒の全質量に対して１０質量％以上５０質量％以下であることが好ましく、２０質量％以上４０質量％以下であることがより好ましく、２５質量％以上３５質量％以下であることがさらに好ましい。
【００６７】
一般的には、多価アルコールは水系インクの吐出安定性（保湿性）を向上させるために用いられる。これに対し、本実施形態では、特許文献１および特許文献２などの従来技術とは異なり、多価アルコールの量を低減してインクの吐出安定性（分散安定性）の低下および形成される画像の光輝性の低下を抑制し、一方で、水溶性有機溶媒の量を多めにしてインクの吐出安定性（保湿性）を維持している。
【００６８】
１−５．その他
また、水系インクは、公知の界面活性剤（表面調整剤）、増粘剤、レベリング剤および防腐剤などを含んでいてもよい。
【００６９】
界面活性剤の例には、ジアルキルスルホコハク酸塩類、アルキルナフタレンスルホン酸塩類および脂肪酸塩類等のアニオン性界面活性剤、ポリオキシエチレンアルキルエーテル類、ポリオキシエチレンアルキルアリルエーテル類、アセチレングリコール類およびポリオキシエチレン・ポリオキシプロピレンブロックコポリマー類等のノニオン性界面活性剤、アルキルアミン塩類および第四級アンモニウム塩類等のカチオン性界面活性剤、ならびにシリコーン系やフッ素系の界面活性剤が含まれる。
【００７０】
シリコーン系の界面活性剤の市販品の例には、ＫＦ−３５１Ａ、ＫＦ−３５２Ａ、ＫＦ−６４２およびＸ−２２−４２７２、信越化学工業製、ＢＹＫ３０７、ＢＹＫ３４５、ＢＹＫ３４７およびＢＹＫ３４８、ビッグケミー製（「ＢＹＫ」は同社の登録商標）、ならびにＴＳＦ４４５２、東芝シリコーン社製が含まれる。
【００７１】
界面活性剤、増粘剤、レベリング剤および防腐剤などの含有量は、たとえば、水系インクの全質量に対して、それぞれ０．００１質量％以上１．０質量％未満とすることができる。
【００７２】
ただし、金属光沢層の反射率をより高める観点からは、上系インクは、実質的に上記高分子分散剤が吸着した金属ナノ粒子、上記アニオン性樹脂のエマルションおよび溶媒、ならびに任意に必要量の界面活性剤からなることが好ましい。上記高分子分散剤が吸着した金属ナノ粒子、上記アニオン性樹脂のエマルションおよび溶媒の含有量の合計は、水系インクの全質量に対して９０質量％以上１００質量％以下であることが好ましく、９５質量％以上１００質量％以下であることがより好ましい。
【００７３】
１−６．物性
インクジェットヘッドのノズルからの吐出安定性をより高める観点からは、上記水系インクの粘度は１ｃＰ以上１００ｃＰ未満であることが好ましく、１ｃＰ以上５０ｃＰ以下であることがより好ましく、１ｃＰ以上１５ｃＰ以下であることがさらに好ましい。
【００７４】
インクジェットヘッドのノズルからの吐出安定性を高める観点からは、上記水系インクの表面張力は２０ｍＮ／ｍ以上５０ｍＮ／ｍ以下であることが好ましい。基材に対する濡れ性を高めて、形成される画像をより高精細にする観点からは、上記水系インクの表面張力は２０ｍＮ／ｍ以上３５ｍＮ／ｍ以下であることがより好ましい。上記水系インクの表面張力は、上記有機溶媒または界面活性剤の種類または量を変更することで、上記範囲に調整することができる。
【００７５】
２．画像形成方法
上記着想に基づく本発明の別の態様は、上記水系インクを用いた画像形成方法に関する。
【００７６】
２−１．水系インクの付与
上記水系インクを用いる画像形成方法は、上記水系インクの液滴をインクジェットヘッドのノズルから吐出して、基材に着弾させる工程を含む。
【００７７】
インクジェットヘッドからの吐出方式は、オンデマンド方式およびコンティニュアス方式のいずれでもよい。オンデマンド方式のインクジェットヘッドは、シングルキャビティー型、ダブルキャビティー型、ベンダー型、ピストン型、シェアーモード型およびシェアードウォール型等の電気−機械変換方式、ならびにサーマルインクジェット型およびバブルジェット（バブルジェットはキヤノン社の登録商標）型等の電気−熱変換方式等のいずれでもよい。
【００７８】
これらのうち、使用できるインクの種類をより多くし、かつ、画質をより精細にする観点からは、インクジェットヘッドは、３０μｍ以下のノズル径を有するピエゾ型インクジェットヘッドであることが好ましい。
【００７９】
高速で画像の記録を行う観点から、インクジェット記録方式は、ワンパス型であることが好ましい。ワンパス型のインクジェット記録方式とは、基材が一つのインクジェットヘッドユニットの下を通過した際に、一度の通過でドットの形成されるべきすべての画素に水系インクの液滴を吐出して着弾させる方式を意味する。
【００８０】
ワンパス型のインクジェット記録方式で画像を記録する観点からは、インクジェットヘッドはラインヘッド型であることが好ましい。ラインヘッド型のインクジェットヘッドとは、基材の搬送方向と直交する方向に、印刷範囲の幅以上の長さを持つインクジェットヘッドを意味する。ラインヘッド型のインクジェットヘッドは、上記印刷範囲の幅以上の長さを有する一つのヘッドからなるものでもよいし、複数のヘッドを組み合わせて上記印刷範囲の幅以上の長さとなるよう構成されたものでもよい。形成される画像をより高精細にする観点からは、上記複数のヘッドは、基材の搬送方向とは直交する方向に複数の列を形成して、それぞれの列のヘッドは、基材に対するノズルの出射位置が異なるように配置されることが好ましい。
【００８１】
２−２．前処理液の付与
水系インクは、基材のうち、前処理液が付与された領域に着弾させてもよい。このとき、基材に付与したときにカチオン性の前処理層を形成し得る液体組成物を上記前処理液として用いることで、着弾した水系インク中のアニオン性樹脂組成物を架橋および凝集させ、形成された画像の耐擦過性をより高めることができる。
【００８２】
たとえば、上記前処理液は、カチオン性樹脂、カチオン性界面活性剤、多価金属塩または有機酸（以下、これらをまとめて「凝集剤」ともいう。）を含有する液体組成物であればよい。上記カチオン性樹脂、カチオン性界面活性剤および多価金属塩は、塩析によって上記水系インク中のアニオン性の成分（アニオン性樹脂のエマルションなど）を凝集させることができる。上記有機酸は、ｐＨ変動によって上記水系インク中のアニオン性の成分を凝集させることができる。
【００８３】
上記カチオン性樹脂の例には、ポリアリルアミン、ポリビニルアミン、ポリエチレンイミン、およびポリジアリルジメチルアンモニウムクロリドなどが含まれる。
【００８４】
上記多価金属塩の例には、カルシウム塩、マグネシウム塩、アルミニウム塩、および亜鉛塩などの水溶性の塩が含まれる。
【００８５】
上記有機酸の例には、ギ酸、酢酸、プロピオン酸、イソ酪酸、シュウ酸、フマル酸、リンゴ酸、クエン酸、マロン酸、コハク酸、マレイン酸、安息香酸、２−ピロリドン−５−カルボン酸、乳酸、アクリル酸およびその誘導体、メタクリル酸およびその誘導体、ならびにアクリルアミドおよびその誘導体などを含むカルボキシル基を有する化合物、スルホン酸誘導体、ならびに、リン酸およびその誘導体などが含まれる。
【００８６】
低分子量であり水系インクに拡散しやすく、水系インクをより高速に凝集させ得ることから、凝集剤は、多価金属塩または酸であることが好ましい。さらには、安全性がより高く、かつ架橋樹脂との相溶性が高いことから、凝集剤は、酸であることがより好ましい。
【００８７】
基材に付与される凝集剤の含有量（付量）の範囲は限定されず、水系インクの組成、水系インクの付量、顔料凝集剤の種類などに応じて適宜設定することができる。たとえば、形成される画像の質量に対し、凝集剤の質量が３質量％以上５０質量％以下となることが好ましい。
【００８８】
なお、酸を用いる場合、酸の付量は、水系インクに含まれるアニオン成分の中和当量以下に処理液のｐＨを調整する量であることが好ましい。また、上記アニオン成分がカルボキシル基を有する化合物である場合、画像の滲みをより生じにくくする観点からは、上記酸の第一解離定数は３．５以下であることが好ましい。
【００８９】
前処理液は、樹脂を含んでいてもよい。当該樹脂は、形成される画像の耐擦過性を高めることができる。
【００９０】
上記樹脂は、定着樹脂として用いられる樹脂とすることができ、（メタ）アクリル樹脂、ウレタン樹脂、ポリオレフィン樹脂、ポリ塩化ビニル樹脂（例えばポリ塩化ビニル重合体、塩化ビニル−塩化ビニリデン共重合体）、および酢酸ビニル共重合体（例えばエチレン−酢酸ビニル共重合体等）などから適宜選択して使用することができる。水系インクを凝集しやすくする観点からは、上記樹脂は、カチオン性樹脂またはノニオン性樹脂であることが好ましく、カチオン性樹脂であることがより好ましい。なお、ポリオレフィン樹脂にはハロゲン原子（塩素など）およびカルボキシル基などの極性基が導入されていてもよい。
【００９１】
上記樹脂は、たとえば画像の耐水性をより高めたいときはポリウレタン樹脂とすることができ、ポリエチレンおよびポリプロピレンなどの疎水的な基材に対する画像の密着性をより高めたいときはポリオレフィン系樹脂とすることができる。
【００９２】
上記樹脂がエマルションであるとき、樹脂微粒子の平均粒子径は、１０ｎｍ以上１０μｍ以下であることが好ましく、１０ｎｍ以上１μｍ以下であることがより好ましく、１０ｎｍ以上５００ｎｍ以下であることがさらに好ましく、１０ｎｍ以上３００ｎｍ以下であることがさらに好ましく、１０ｎｍ以上２００ｎｍ以下であることがさらに好ましい。平均粒子径の測定は、動的光散乱法、電気泳動法等を用いた市販の粒径測定機器により求めることができるが、動的光散乱法による測定が簡便で、且つ該粒子径領域を精度よく測定できる。
【００９３】
前処理液中の上記樹脂の含有量は、前処理液の全質量に対して５質量％以上４０質量％以下であることが好ましく、１０質量％以上３０質量％以下であることがより好ましい。
【００９４】
前処理液の溶媒は、水であることが好ましいが、付与方法などに応じて、水系インクについて上述した水溶性有機溶媒を任意に含んでいてもよい。
【００９５】
前処理液の付与方法は特に限定されず、ロールコーターやスピンコーターなどを用いて前処理液を基材の表面に塗布してもよいし、スプレー塗布、浸漬法、スクリーン印刷、グラビア印刷、オフセット印刷などの方法で前処理液を基材の表面に付与してもよいし、インクジェット法で前処理液を基材の表面に着弾させてもよい。これらのうち、より精細な記録物を形成する観点からは、インクジェット法が好ましい。
【００９６】
前処理液の付量は特に限定されず、適宜調整することができる。たとえば、凝集剤が多価金属塩である場合は、多価金属塩の付量が０．１ｇ／ｍ２以上、２０ｇ／ｍ２以下となることが好ましい。また、凝集剤が酸である場合は、酸の付量が水系インク中のアニオン成分の中和当量以下となることが好ましい。
【００９７】
凝集剤の付量は、公知の方法で測定することができる。例えば、顔料凝集剤が多価金属塩であるときはＩＣＰ発光分析で、顔料凝集剤が酸であるときは高速液体クロマトグラフィー（ＨＰＬＣ）で含有量を測定することができる。
【００９８】
前処理液または水系インクの付与後には、基材を乾燥させてもよい。乾燥は、赤外線ランプ乾燥、熱風乾燥、バックヒート乾燥、および減圧乾燥などの公知の方法で行うことができる。乾燥の効率をより高める観点からは、これらの乾燥方法のうち２種以上を組み合わせて基材を乾燥させることが好ましい。
【００９９】
乾燥は、前処理液の付与後および水系インクの付与後の双方に行ってもよいが、前処理液によって水系インクをより十分に凝集させる観点からは、前処理液の付与後には乾燥を行わず、または不十分（水分が残存する程度）に乾燥させ、水系インクを付与した後に完全に乾燥させることが好ましい。
【０１００】
２−３．基材
基材は特に限定されず、吸水性の高い紙基材でもよいし、グラビアまたはオフセット印刷用のコート紙など吸水性の低い基材でもよいし、フィルム、プラスチックボード（軟質塩化ビニル、硬質塩化ビニル、アクリル板、ポリオレフィン系など）、ガラス、タイルおよびゴムなどの非吸水性の基材であってもよい。これらのうち、吸水性の低い基材および非吸水性の基材、特に好ましくはフィルム、は水系インクを用いての画像形成が難しいが、このような基材において、本発明は、水系インクを十分にピニングさせて、液よりなどの少ない画像を形成できる。
【０１０１】
上記フィルムの例には、公知のプラスチックフィルムが含まれる。上記プラスチックフィルムの具体例には、ポリエチレンテレフタレートなどのポリエステルフィルム、高密度ポリエチレンフィルムおよび低密度ポリエチレンフィルムなどを含むポリエチレンフィルム、ポリプロピレンフィルム、ナイロンなどのポリアミド系フィルム、ポリスチレンフィルム、エチレン・酢酸ビニル共重合体（ＥＶＡ）フィルム、ポリ塩化ビニル（ＰＶＣ）フィルム、ポリビニルアルコール（ＰＶＡ）フィルム、ポリアクリル酸（ＰＡＡ）フィルム、ポリカーボネートフィルム、ポリアクリロニトリルフィルム、およびポリ乳酸フィルムなどの生分解性フィルムなどが含まれる。ガスバリヤー性、防湿性、および保香性などを付与するために、フィルムの片面または両面にポリ塩化ビニリデンがコートされていてもよいし、金属酸化物が蒸着されていてもよい。また、フィルムには防曇加工が施されていてもよい。また、フィルムにはコロナ放電およびオゾン処理などが施されていてもよい。
【０１０２】
上記フィルムは、未延伸フィルムでも延伸フィルムでもよい。
【０１０３】
上記フィルムは、紙などの吸収性の基材の表面にＰＶＡコートなどの層を設けて、記録をすべき領域を非吸収性とした、多層性の基材でもよい。
【０１０４】
上記フィルムの厚みは、０．２５ｍｍ未満であることが好ましい。
【実施例】
【０１０５】
以下、本発明の具体的な実施例を比較例とともに説明するが、本発明はこれらに限定されるものではない。
【０１０６】
１．材料
１−１．溶剤
溶剤は、以下のものを使用した。
Ｈ２Ｏ：  水
ＴＥＧＭＭＥ：  トリエチレングリコールモノメチルエーテル  （沸点：２４８℃）
ＥＧＭＭＥ：  エチレングリコールモノメチルエーテル  （沸点：１２４℃）
ＥＧＭＭＥＡｃ：  エチレングリコールモノメチルエーテルアセテート  （沸点：１５２℃）
ｔＥＧＭＢＥ：  テトラエチレングリコールモノブチルエーテル  （沸点：３０４℃）
（以下、多価アルコール）
Ｇｌｙ：  グリセリン
ＥＧ：  エチレングリコール
ＰＧ：  プロピレングリコール
【０１０７】
１−２．金属ナノ粒子分散液
＜銀ナノ粒子分散液１＞
平板状の撹拌翼と邪魔板を有する１Ｌのセパラブルフラスコに、分散剤としての７．２ｇのＤＩＳＰＥＲＢＹＫ−１９０（ビックケミー社製、酸価１０ｍｇＫＯＨ／ｇ）、および２５２ｇのイオン交換水を投入し、撹拌を行ってＤＩＳＰＥＲＢＹＫ−１９０を溶解させた。続いて、上記セパラブルフラスコに、２５２ｇのイオン交換水に溶解させた、６２ｇの硝酸銀（東洋化学工業社製）を攪拌しながら投入した。その後、上記セパラブルフラスコをウォーターバスに入れ、溶液の温度が７０℃に安定するまで加熱撹拌した。その後、シリンジポンプを使用して、１５７ｇの還元剤としてのジメチルアミノエタノール（和光純薬社製）を４８分掛けてセパラブルフラスコに滴下し、更に７０℃に保ちながら１時間攪拌を続け、銀ナノ粒子を含む反応液を得た。
【０１０８】
得られた反応液をステンレスカップに入れて、さらに２Ｌのイオン交換水を加えてから、ポンプを稼働して限外濾過を行った。ステンレスカップ内の溶液が減少した後、再びイオン交換水を入れて、ろ液の伝導度が１００μＳ／ｃｍになるまで精製を繰り返し行った。その後、ろ液を濃縮して、固形分３０ｗｔ％の銀ナノ粒子分散液１を得た。
【０１０９】
なお、限外濾過装置は、限外濾過モジュールＡＨＰ１０１０（旭化成株式会社製、分画分子量：５００００、使用膜本数：４００本）、チューブポンプ（Ｍａｓｔｅｒｆｌｅｘ社製）をタイゴンチューブでつないだものを使用した。動的光散乱法に基づく粒子径分布測定装置を使用して、得られた銀ナノ粒子分散液１における銀ナノ粒子の平均粒子径を測定したところ、５５ｎｍであった。
【０１１０】
１−３．樹脂エマルション
樹脂エマルションは、以下のものを使用した。
＜アニオン性樹脂エマルション１＞
（ポリエステルグリコール１の合成）
脱水装置を備えたフラスコ中に酸成分としての１０ｇのテレフタル酸、１９０ｇのイソフタル酸および１７０ｇのアジピン酸と、グリコール成分としての３２ｇのエチレングリコールおよび５１０ｇのネオペンチルグリコールと、を仕込み、反応触媒として０．２ｇのテトライソプロピルチタネートを添加した後、酸価が１．０以下となり、水分量が０．０５％以下となるまで２２０℃で縮合反応を行い、ポリエステルグリコール１を得た。
【０１１１】
（アニオン性樹脂エマルション１の調製）
攪拌機、還流冷却管、温度計および窒素吹き込み管を備えた４つ口フラスコに４８８ｇのポリエステルグリコール１、１３ｇのトリメチロールプロパン、８８ｇのジメチロールプロピオン酸、２５２ｇのイソホロンジイソシアネート、および６７０ｇのメチルエチルケトンを加え、７５℃  で４時間反応させ、ウレタンプレポリマーのメチルエチルケトン溶液を得た。この溶液を４０℃まで冷却し、４０ｇのトリエチルアミンを加えて中和した後、１８５０ｇのイオン交換水を徐々に加えながらホモジナイザーを使用して乳化分散させ、さらに１時間攪拌した。その後、減圧、５０℃の環境下で、脱溶剤を行い、さらにイオン交換水を加えて、固形分が約２０％のポリウレタンからなるアニオン性樹脂のエマルション１を得た。動的光散乱法に基づく粒子径分布測定装置を使用して、エマルション１の樹脂粒子の平均粒子径を測定したところ、４０ｎｍであった。ゼータ電位測定装置（大塚電子株式会社製、ＥＬＳＺ１０００）を使用してエマルション１の樹脂粒子の電気泳動光散乱法に基づくゼータ電位を測定したところ、−２５ｍＶであった。
【０１１２】
＜アニオン性樹脂エマルション２＞
攪拌機、還流コンデンサー、滴下装置、および温度計を備えた反応容器に、９９０ｇのイオン交換水および４．４ｇのラウリル硫酸ナトリウムを仕込み、攪拌下に窒素置換しながら７０℃まで昇温した。内温を７０℃に保ち、重合開始剤として２．２ｇの過硫酸カリウムを添加し、溶解後、予め５００ｇのイオン交換水に、３．３ｇのラウリル硫酸ナトリウム、２２ｇのアクリルアミド、４８０ｇのスチレン、５２０ｇのブチルアクリレート、３３ｇのメタクリル酸を攪拌下で加えて作製した乳化物を、反応溶液内に連続的に３時間かけて滴下した。滴下終了後、同温度で３時間の熟成を行った。得られた樹脂粒子のエマルションを常温まで冷却した後、イオン交換水とアンモニア水とを添加して固形分２０％の樹脂粒子エマルション２を得た。動的光散乱法に基づく粒子径分布測定装置を使用して、エマルション２の樹脂粒子の平均粒子径を測定したところ、７０ｎｍであった。ゼータ電位測定装置（大塚電子株式会社製、ＥＬＳＺ１０００）を使用してエマルション２の樹脂粒子の電気泳動光散乱法に基づくゼータ電位を測定したところ、―５．５ｍＶであった。
【０１１３】
＜アニオン性樹脂エマルション３＞
攪拌機および保温ジャケットを備えた重合器に、１０００ｇのイオン交換水を添加し、窒素を導入しながら激しく攪拌した。次いで、器内の空気を窒素に完全に置換した後、溶液温度を６０℃に昇温し、重合開始剤として０．１ｇの過硫酸アンモニウム、塩としての５ｇのＮａ２ＣＯ３、界面活性剤としての０．１ｇのスルホ琥珀酸ジ（２−エチルヘキシル）ナトリウム塩を加えた。次いで、モノマーとして、５０ｇのｎ−ブチルアクリレート、５０ｇのメチルメタクリレート、および２ｇのアクリル酸を滴下し、終了後に３ｇのアクリル酸をさらに加えた。その後、２時間攪拌を行った後に重合を終了し、中和、遠心分離および限外濾過を行って、残存している界面活性剤等を除いて、アニオン性樹脂エマルション３を調製した。動的光散乱法に基づく粒子径分布測定装置を使用して、エマルション３の樹脂粒子の平均粒子径を測定したところ、６０ｎｍであった。ゼータ電位測定装置（大塚電子株式会社製、ＥＬＳＺ１０００）を使用してエマルション３の樹脂粒子の電気泳動光散乱法に基づくゼータ電位を測定したところ、―３８ｍＶであった。
【０１１４】
＜アニオン性樹脂エマルション４＞
モノマーとして５０ｇのｎ−ブチルアクリレート、５０ｇのメチルメタクリレート、２ｇのアクリル酸および５ｇのスチレンスルホン酸ナトリウムを用いた以外はアニオン性樹脂エマルション３の調製と同様にして、塩および界面活性剤の量ならびに撹拌速度などを適宜調整して、アニオン性樹脂エマルション４を調整した。動的光散乱法に基づく粒子径分布測定装置を使用して、エマルション４の樹脂粒子の平均粒子径を測定したところ、６０ｎｍであった。ゼータ電位測定装置（大塚電子株式会社製、ＥＬＳＺ１０００）を使用してエマルション４の樹脂粒子の電気泳動光散乱法に基づくゼータ電位を測定したところ、―５３ｍＶであった。
【０１１５】
＜アニオン性樹脂エマルション５＞
モノマーとして５０ｇのｎ−ブチルアクリレート、５０ｇのメチルメタクリレート、２ｇのアクリル酸および５ｇのアクアロンＨＳ−１０（第１工業製薬社製）を用いた以外はアニオン性樹脂エマルション３の調製と同様にして、塩および界面活性剤の量ならびに撹拌速度などを適宜調整して、アニオン性樹脂エマルション５を調整した。動的光散乱法に基づく粒子径分布測定装置を使用して、エマルション５の樹脂粒子の平均粒子径を測定したところ、６０ｎｍであった。ゼータ電位測定装置（大塚電子株式会社製、ＥＬＳＺ１０００）を使用してエマルション５の樹脂粒子の電気泳動光散乱法に基づくゼータ電位を測定したところ、―６８ｍＶであった。
【０１１６】
＜カチオン性樹脂エマルション＞
オーバーヘッドスターラー、熱電対、コンデンサーならびにモノマーおよび開始剤の添加用入口を備えた１リットルの丸底フラスコに、２３０ｇの脱イオン水、５．０ｇの５０％Ｃａｖａｓｏｌ  Ｗ７ Ｍ ＴＬ（ワッカー  ケミー社、「Ｃａｖａｓｏｌ」は同社の登録商標）、０．８３ｇの０．１５％硫酸鉄溶液、および２０ｇの５０％［３−（メタクリロールアミノ）プロピル］−トリメチルアンモニウムクロリド溶液を添加し、撹拌を開始した。フラスコを８２℃に加熱した後、８５ｇの脱イオン水、および界面活性剤としての９．４ｇの７０％Ｔｅｒｇｉｔｏｌ  １５−Ｓ−４０（ユニオン・カーバイド社、「Ｔｅｒｇｉｔｏｌ」は同社の登録商標）を適切な容器に添加してモノマーエマルションを調製し、撹拌した。界面活性剤が水中に溶解した後、３０ｇのスチレンを撹拌混合物にゆっくりと添加した。その後、１００ｇのメタクリル酸メチル（ＭＭＡ）および７０ｇのアクリル酸２−エチルヘキシルを混合物に添加した。ラジカル重合開始剤としての１．１ｇのＶａｚｏ  ５６および５０ｇの脱イオン水を添加することにより触媒溶液も調製した。  
【０１１７】
８２℃の反応温度で、２７ｇのモノマーエマルションを１０ｇの脱イオン水ですすいで釜に入れ、続いて５ｇの５０％Ｃａｖａｓｏｌ  Ｗ７ Ｍ ＴＬを５ｇの水ですすいで入れ、続いて０．２５ｇのＶａｚｏ  ５６および１０ｇの水の開始剤溶液を添加した。温度を７７℃以上に保持して、２０分間反応させた。その後、温度を８２℃に上昇させつつ、３．４ｇ／分の速度で９０分間モノマーエマルションを供給し、同時に、０．４６ｇ／分の速度で１１０分間触媒を供給した。モノマーエマルションの供給終了時に、８．０ｇの脱イオン水をすすぎ水として添加した。触媒の供給終了時に、２．０ｇのすすぎ水を添加した。その後、８２℃で３０分間保持してさらに反応させた。保持中に、界面活性剤としての２ｇのＴｅｒｇｉｔｏｌ  １５−Ｓ−４０および１０ｇの水を混合し、０．１ｇのＶａｚｏ  ５６および１０ｇの水に添加して混合物を得た。３０分の保持が完了した後、上記混合物を釜に１．１ｇ／分の速度で２０分間添加した。このとき、１．０ｇのＭＭＡもさらに釜に添加した。混合物の添加が終了した後、３０分間保持してさらに反応させた。その後、反応液を室温に冷却し、１００メッシュバッグおよび３２５メッシュバッグをこの順に通して濾過した後、脱イオン水で二倍希釈して、固形分が２０％のカチオン性樹脂エマルションを得た。
【０１１８】
１−４．添加剤
添加剤は、以下のものを使用した。
ＰＶＡ：  関東化学社製ポリビニルアルコール２０００  （増粘剤）
メガファック：  ＤＩＣ株式会社製、メガファック  Ｆ４１０（レベリング剤）
プロキセル：  アーチ  ケミカル社製、プロキセルＧＸＬ  （防腐剤）
【０１１９】
２．水系インクの調製
表１〜表３に記載の組成（各成分の単位は質量％）に従い、上記各成分を混合した後、ＡＤＶＡＴＥＣ社製テフロン（「テフロン」はデュポン社の登録商標）３μｍメンブランフィルターで濾過し、水系インク１〜水系インク３０を調製した。なお、表１〜表３の「金属ナノ粒子」および各種樹脂の欄に記載の数値は、固形分換算した値を示す。また、「水溶性有機溶媒の含有量」に記載の数値は水系インクの全質量に対する水溶性有機溶媒の量（単位：質量％）を、「水溶性有機溶媒の沸点」に記載の数値は水溶性有機溶媒の沸点（単位：℃）を、「多価アルコールの割合」に記載の数値は水溶性有機溶媒の全質量に対する多価アルコールの量（単位：質量％）を、「固形分濃度」に記載の数値は水系インクの全質量に対する固形分（金属ナノ粒子、高分子分散剤および樹脂エマルション）の量（単位：質量％）を、「ＰＢ比」に記載の数値は金属ナノ粒子および高分子分散剤の含有量の合計に対する樹脂エマルションの量（単位：質量％）を、それぞれ示す。
【０１２０】
【表１】
2019038893.tif 000002
【０１２１】
【表２】
2019038893.tif 000003
【０１２２】
【表３】
2019038893.tif 000004
【０１２３】
３．画像の形成
３−１．基材
水系インク１〜水系インク３０を用いて、以下の基材に画像を形成した。
ＰＥＴ：ラミーコーポレーション、ＷＰＧ２−２４
コート紙：ラミーコーポレーション、ＷＲＧ３−３６
【０１２４】
３−２．画像の形成条件
ピエゾ型インクジェットノズルを有するインクジェット画像形成装置を用いて、上記それぞれの基材に画像を形成した。
【０１２５】
上記インクジェット記録装置は、インクタンク、インク供給配管、インクジェットヘッド直前のインク供給タンク、フィルター、およびピエゾ型のインクジェットヘッドを、インクが流通する上流側から下流側に向けて、この順で有していた。
【０１２６】
上記インクジェットヘッドは、液滴量１４ｐｌ、印字速度０．５ｍ／ｓｅｃ、射出周波数１０．５ｋＨｚ、印字率１００％となる条件で駆動して、水系インク１〜水系インク３０のいずれかの液滴を処理剤上に吐出して着弾させ、８０℃で５分ほど乾燥することで、画像１〜画像３０を作製した。
【０１２７】
４．評価
以下の基準で、画像１〜画像３０を評価した。
【０１２８】
４−１．光輝性
日立ハイテクノロジーズ社製の分光光度計（Ｕ−４１００）を用いて画像１〜画像３８の反射率を３８０ｎｍ〜７８０ｎｍの範囲で測定し、５５０ｎｍにおける反射率をもとに、以下の基準で画像１〜画像３８の光輝性を評価した。
◎：反射率は４５％以上である
〇：反射率は３５％以上４５％未満である
△：反射率は２５％以上３５％未満である
×：反射率は２５％未満である
【０１２９】
４−２．耐擦過性
記録後、記録物を常温で１日放置した。その後、ＪＩＳ Ｋ５７０１（ＩＳＯ １１６２８）に準じて、学振型摩擦堅牢試験機ＡＢ−３０１（テスター産業社製）を用いて、荷重４５０ｇ，摩擦回数９０回の条件で、摩擦用白綿布（カナキン３号）を取り付けた摩擦子とパターン部分とを擦り合わせた。擦り合わせ後の画像（パターン）の表面状態を目視にて観察し、下記評価基準により耐擦過性を評価した。   
（評価基準）   
◎：画像の表面に全く傷が付いていなかった。   
〇 ：画像の表面に１〜４箇所の傷が付いていた。   
△ ：画像の表面に５〜１０箇所の傷が付いていた。   
× ：画像の表面の１１箇所以上に傷が付いていた。
【０１３０】
４−３．耐水性
上記インクジェット画像形成装置のインク供給タンクに水系インク１〜水系インク３０を充填して、常温で、液滴量４２ｐｌ、印字速度０．５ｍ／ｓｅｃ、射出周波数１０．５ｋＨｚ、印字率１００％となる条件で画像を形成した。得られた塗膜を水中に２４時間浸漬し、反射率（５５０ｎｍ）の低下を評価した。
◎：反射率低下が５％以内である
〇：反射率低下が５％以上１５％未満である
△：反射率低下が１５％以上２０％未満である
×：反射率低下が２５％以上である
【０１３１】
４−４．吐出安定性
上記インクジェット画像形成装置のインク供給タンクに水系インク１〜水系インク３０を充填して、常温で、液滴量４２ｐｌ、印字速度０．５ｍ／ｓｅｃ、射出周波数１０．５ｋＨｚ、印字率１００％となる条件で、インク組成物の液滴を８時間連続して吐出して基材に着弾させた。
８時間の連続吐出中、基材にドット抜け、飛行曲がりおよびインクの飛散が発生した回数を目視で観察し、その合計回数をもとに、以下の基準でインク組成物の吐出安定性を評価した。
◎  ドット抜け、飛行曲がりおよびインクの飛散の回数は１０回未満だった
○  ドット抜け、飛行曲がりおよびインクの飛散の回数は１０回以上１５回未満だった
△  ドット抜け、飛行曲がりおよびインクの飛散の回数は１５回以上２０回未満だった
×  ドット抜け、飛行曲がりおよびインクの飛散の回数は２０回以上だった
【０１３２】
評価の結果を表４に示す。なお、ＰＥＴおよびコート紙のいずれに画像を形成しても、同様の評価となった。
【０１３３】
【表４】
2019038893.tif 000005
【０１３４】
金属ナノ粒子、前記金属ナノ粒子に吸着可能な高分子分散剤、アニオン性樹脂エマルション、および沸点が１５０℃以上３３０℃以下の水溶性有機溶媒を含み、水溶性有機溶媒の含有量が水系インクの全質量に対して２０質量％以上５０質量％以下であり、水溶性有機溶媒が水溶性有機溶媒の全質量に対して２０質量％以上５０質量％以下の量の多価アルコールを含む水系インク１〜水系インク２１は、吐出安定性が高く、これらの水系インクを用いて形成した画像１〜画像２１は、光輝性、耐擦過性および耐水性も高かった。
【０１３５】
特に、固形分量が水系インクの全質量に対して１．０質量％以上２０質量％以下である水系インク１１〜水系インク２１は、形成される画像１１〜画像２１の耐擦過性および耐水性を高めつつ、吐出安定性をより高めることができた。
【０１３６】
また、アニオン性樹脂エマルションの含有量が、金属ナノ粒子および高分子分散剤の含有量の合計に対して、１．０質量％以上１５質量％以下である水系インク１５〜水系インク２１は、形成される画像１５〜画像２１の耐擦過性および耐水性、ならびに吐出安定性を高めつつ、形成される画像の光輝性をより高めることができた。
【０１３７】
一方で、金属ナノ粒子を含まない水系インク２２を用いて形成した画像２２は、光輝性がより低かった。
【０１３８】
また、アニオン性樹脂エマルションを含有しない水系インク２３を用いて形成した画像２３、およびアニオン性樹脂エマルションの代わりにカチオン性樹脂エマルションを含有する水系インク２４を用いて形成した画像２４は、耐擦過性および耐水性がより低かった。
【０１３９】
また、水溶性有機溶媒を含まない水系インク２５、沸点が１５０℃以下の水溶性有機溶媒を含有する水系インク２６、および水溶性有機溶媒の含有量が水系インクの全質量に対して２０質量％未満である水系インク２７は、吐出安定性が低く、インクジェットヘッドのノズルの詰まりが発生しやすかった。
【０１４０】
また、水溶性有機溶媒の含有量が水系インクの全質量に対して５０質量％より多い水系インク２８は、吐出安定性が低くてインクジェットヘッドのノズルの詰まりが発生しやすく、かつ、形成された画像の光輝性も低かった。これは、水溶性有機溶媒によって金属ナノ粒子や高分子分散剤の表面電荷による静電反発が弱まり、水系インクの分散安定性が低下したためと考えられる。
【０１４１】
また、多価アルコールの含有量が水溶性有機溶媒の全質量に対して１０質量％未満である水系インク２９は、吐出安定性が低く、インクジェットヘッドのノズルの詰まりが発生しやすかった。
【０１４２】
また、多価アルコールの含有量が水溶性有機溶媒の全質量に対して５０質量％より多い水系インク３０は、吐出安定性が低くてインクジェットヘッドのノズルの詰まりが発生しやすく、かつ、形成された画像の光輝性も低かった。これは、多価アルコールによって金属ナノ粒子の凝集が生じ、水系インクの分散安定性が低下したためと考えられる。
【産業上の利用可能性】
【０１４３】
本発明の水系インクは、吐出安定性に優れ、かつ、光輝性、耐擦過性および耐水性に優れた画像を形成することができる。そのため、本発明は、光輝性を有する記録物の適用の幅を広げ、同分野の技術の進展および普及に貢献することが期待される。